(57)【要約】【課題】  本発明はガソリンスタンド等のガソリンや油類を貯留する設備に配設された油配管内部ライニング施工方法に係り、長年使用され油分や錆、バリ等がある配管の内部を確実にクリーニングし、所定の厚さのライニング施工を行うことができる油配管内部ライニング施工方法に関する。【解決手段】  油配管内部ライニング施工であって、水圧を使用して配管に洗浄用ピグを通し、配管内部の油分を除去する第１の処理と、油分が除去された配管内部に気体圧を使用して錆落とし専用ピグを通し、配管内部の錆やバリを除去する第２の処理と、錆やバリが除去された配管内部に気体圧を使用して所定の球体部材を通し、配管の内周面に一定の厚さのライニング施工を行う第３の処理と、を行うことを特徴とする。【選択図】  図１
2018162811.tif 000002
【特許請求の範囲】
【請求項１】
水圧を使用して配管に洗浄用ピグを通し、配管内部の油分を除去する第１の処理と、
前記配管内部の油分が除去された前記配管内部に気体圧を使用して錆落とし専用ピグを通し、配管内部の錆やバリを除去する第２の処理と、
前記配管内部の錆やバリが除去された前記配管内部に気体圧を使用して所定の球体部材を通し、配管の内周面に一定の厚さのライニング施工を行う第３の処理と、
を行うことを特徴とする油配管内部ライニング施工装置方法。
【請求項２】
前記配管内部の油分を除去する第１の処理、前記配管内部の錆やバリを除去する第２の処理、及び配管の内周面に一定の厚さのライニング施工を行う第３の処理は、夫々複数回行うことを特徴とする請求項２に記載の油配管内部ライニング施工装置方法。
【請求項３】
前記洗浄用ピグの周面は比較的柔らかい素材で構成され、前記配管内部の油分を周面に吸着しつつ、前記配管外部に排出することを特徴とする請求項１、又は２に記載の油配管内部ライニング施工方法。
【請求項４】
比較的柔らかい素材はスポンジ、又は布であることを特徴とする請求項３に記載の油配管内部ライニング施工方法。
【請求項５】
前記錆落とし専用ピグの周面は所定形状の硬い材料で構成され、前記配管内部の錆やバリを確実に除去することを特徴とする請求項１、２、３、又は４に記載の油配管内部ライニング施工方法。
【請求項６】
前記所定形状の硬い材料は、硬度の異なる複数の材料であり、また所定形状には螺旋状を含むことを特徴とする請求項５に記載の油配管内部ライニング施工方法。
【請求項７】
前記球状部材によるライニング施工は、ビニルエステル又はビスフェノール系樹脂を使用して所定の厚さライニング施工を行うことを特徴とする請求項１、２、３、４、５、又は６に記載の油配管内部ライニング施工方法。
【発明の詳細な説明】
【技術分野】
【０００１】
本発明はガソリンや油類を貯留するガソリンスタンド等の設備に配設された埋設配管の内部ライニング施工方法に関する。
【背景技術】
【０００２】
今日、ガソリン等の油類の漏れによる土壌汚染が社会問題となっている。このような油漏れは、ガソリン等の油類を収納する地下タンクや埋設配管を長年使用することによってタンクや配管に腐蝕や孔蝕が生じ発生する。この場合、配管をスチール配管（鋼製配管）とし、例えばその外面に腐蝕防止のため被覆（ポリエチレン）を施す処理を行う対応がなされている。また、埋設タンクの場合、特許文献１に開示する方法も提案されている。
【先行技術文献】
【特許文献】
【０００３】
【特許文献１】特開２００３−２６１１９５号公報
【発明の概要】
【発明が解決しようとする課題】
【０００４】
また、長年使用された配管の内部を樹脂によってコーティングし、使用を継続する為の作業も行われているが、単に配管の内周面を樹脂によってコーティングするだけでは、コーティングされた樹脂が配管に充分接着せず、使用を継続すると配管が目詰まりし、更にコーティングされた樹脂が剥がれ、配管の先にある計量機等の目詰まりの原因になる。
【０００５】
このことは長年使用した配管に発生した錆や溶接の際のバリが残り、コーティング樹脂が確実に配管に接着していないことが原因である。
そこで、本発明は上記課題を解決するため、配管の内周面に樹脂をコーティングする前に、配管内の油分を除去する脱脂洗浄を行うと共に、長年の使用により配管内部に発生した錆や溶接の際のバリを取り除く作業を充分行い、確実に配管の内周面に一定の厚さのビニルエステルやビスフェノール系樹脂をコーティングする油配管内部ライニング施工方法を提案するものである。
【課題を解決するための手段】
【０００６】
本発明は上記課題を解決するため、水圧を使用して配管に洗浄用ピグを通し、配管内部の油分を除去する第１の処理と、油分が除去された配管内部に気体圧を使用して錆落とし専用ピグを通し、配管内部の錆やバリを除去する第２の処理と、錆やバリが除去された配管内部に気体圧を使用して所定の球体部材を通し、配管の内周面に一定の厚さのライニング施工を行う第３の処理と、を行う油配管内部ライニング施工を提供する。
【０００７】
また、上記配管内部の油分を除去する第１の処理、配管内部の錆やバリを除去する第２の処理、及び配管の内周面に一定の厚さのライニング施工を行う第３の処理は、夫々複数回行うことを特徴とする。
【０００８】
また、上記洗浄用ピグの周面は比較的柔らかい素材で構成され、配管内部の油分を周面に吸着しつつ、上記配管外部に排出することを特徴とする。一方、上記錆落とし専用ピグの周面は所定形状の硬い材料で構成され、配管内部の錆やバリを確実に除去することを特徴とする。さらに、上記球状部材によるライニング施工は、例えばビニルエステルやビスフェノール系樹脂を使用して所定の厚さのライニング施工を行うことを特徴とする。
【０００９】
また、上記比較的柔らかい素材はスポンジ又は布であり、更に上記所定形状の硬い材料は硬度の異なる複数の材料であり、所定形状には螺旋状を含むことを特徴とする。
【発明の効果】
【００１０】
本発明によれば、従来のようにコーティングされた樹脂が配管に接着せず、使用を継続することによって配管が目詰まりし、またコーティングされた樹脂が剥がれ、計量機等の目詰まりの原因となることがない。
【図面の簡単な説明】
【００１１】
【図１】本実施形態の油配管内部ライニング施工を説明する為の配管システムの構成図である。
【図２】タンクと配管（注油管）を含む配管システムの断面構造を示す図である。
【図３】。  図２に示すＡ−Ａ´部の断面図である。
【図４】配管内部の油分を除去する処理を説明する図である。
【図５】（ａ）〜（ｃ）は、配管内部の錆や溶接線バリ等を除去する処理を説明する図である。
【図６】（ａ）〜（ｃ）は、配管の内周面に所定の厚さのライニング処理を説明する図である。
【発明を実施するための最良の形態】
【００１２】
以下、本発明の実施の形態について図面を参照しながら説明する。
図１は本実施形態の油配管内部ライニング施工方法を説明する図であり、埋設タンクに油（ガソリン等）を貯蔵する際に使用する配管に適用するものである。本例では、埋設配管として、ガソリンスタンドの地下に埋設するタンクにガソリンを注油し、又タンクからガソリンを車両に給油する為の埋設配管の例を示す。
【００１３】
同図において、地下タンク（以下、単にタンクという）１には油（ガソリン）を注油する注油管２、タンク１から油（ガソリン）を給油する給油管３、タンク１の通気を行う通気管４、及びタンク１に貯蔵された油（ガソリン）の液面高を計測する液面計５が設けられている。また、タンク１は地表から所定の深さに埋設され、タンク１上にはコンクリート１０が施設されている。
【００１４】
また、注油管２には地表に注油口６が設けられ、注油口６から油（ガソリン）の注油を行う。また、給油管３には地表に計量器、ポンプ等の機器類７が設けられ、タンク１から油（ガソリン）を吸引し、吸引する油（ガソリン）の計量を行う。さらに、注油管２にはバルブ８が設けられ、給油管３にもバルブ９が設けられ、タンク１の補修／改修作業の際、このバルブ８及び９を閉鎖して行う。尚、通気管４には通気口４ａが設けられ、タンク１に発生するガスを排出している。
【００１５】
図２は、特に上記タンク１と注油管２含む断面構造を示す。前述のように、注油管２には注油口６が設けられ、注油口６から油（ガソリン）が注油され、注油管２（以下、単に配管２という）を通ってタンク１に油（ガソリン）が貯蔵される。また、図３は上記図２に示すＡ−Ａ´部の断面図であり、長期間使用した配管２の内部の状態を示す図である。同図に示すように、配管２は長期間の使用によって、例えば内周面には錆が発生し、また油も厚く付着している。尚、図３では配管２の内周面に発生した錆や付着した油をスケール１３として示す。
【００１６】
このような状態の配管２に対して本例の油配管内部ライニング施工を実施する。図４〜図６は本例の油配管内部ライニング施工方法を説明する図である。
先ず、図４に示すように、配管２の内部を洗浄用ピグ１１によって洗浄する。具体的には、配管２の内径に対応した外径を備える洗浄用ピグ１１を配管２の一端２ａから挿入し、この洗浄用ピグ１１の後方から所定の水圧１５を加える。この操作により、洗浄用ピグ１１は水圧１５によって矢印方向に移動し、洗浄用ピグ１１が配管２内を通過する。この時使用する洗浄用ピグ１１の周面は比較的柔らかい素材１４で構成され、配管２の内部の油分は洗浄用ピグ１１の周面に吸着しつつ、配管２の他端２ｂより排出される。
【００１７】
尚、図４に示す例では、配管２の一端２ａは図３に示すＡ−Ａ´部の断面の一端に対応するが、実際には図１及び図２に示す配管（注油管）２の注油口６から洗浄用ピグ１１を挿入し、洗浄用ピグ１１に水圧１５をかけ、配管（注油管）２内を通過させ、配管（注油管）２に残る油分を除去する。
【００１８】
上記洗浄用ピグ１１を使用した油分の除去処理は、実際には複数回行われる。具体的には、上記方法によって第１回目の配管内部の洗浄処理を行った後、例えばファイバースコープを使用して内部の調査を行い、その結果に基づいて洗浄用ピグ１１を選定し、配管２内の油分の除去する処理を繰り返す。したがって、洗浄用ピグ１１として、例えば周面に使用する柔らかい素材１４を複数用意し、上記調査結果に基づいて選定して使用する。例えば、スポンジや布等の異なる素材１４を使用し、また使用する回数も上記調査結果に基づいて設定される。
【００１９】
次に、上記作業によって油分が除去された配管２に対して、図５に示す錆落とし専用ピグ１６を使用して配管２内部の錆や溶接線バリ等を除去する。この配管２内部の錆や溶接線バリ等の除去には圧縮空気等の気体が使用される。
【００２０】
具体的には、錆落とし専用ピグ１６に気体圧１７を加え、配管２内部に錆落とし専用ピグ１６を通して配管２内部の錆や溶接線バリ等を除去する。この時使用する錆落とし専用ピグ１６の周面は配管１内部の錆やバリ等を除去する為、所定形状の硬い材料１８が使用され、確実に配管２内部の錆や溶接線バリ等を除去する。
【００２１】
この錆落とし専用ピグ１６を使用した作業も複数回行われる。すなわち、図５（ａ）〜（ｃ）に示すように外形が少しずつ異なる錆落とし専用ピグ１６ａ〜１６ｃを使用し、配管２内部の錆や溶接線バリ等を除去する。この時使用する錆落とし専用ピグ１６ａ〜１６ｃの周面は配管２内部の錆やバリ等を除去する為、所定形状の硬い材料１８ａ〜１８ｃが使用され、確実に配管２内部の錆や溶接線バリ等を除去する。
【００２２】
尚、図５（ａ）〜（ｃ）の説明では３種類の外形の異なる錆落とし専用ピグ１６ａ〜１６ｃを使用したが、更に多数の錆落とし専用ピグ１６を用意し、同様の作業を２回以上繰り返し、配管２内部の錆や溶接線バリ等を除去する作業を行ってもよい。
【００２３】
また、錆落とし専用ピグ１６に使用する堅い素材１８の形状も、例えば螺旋状であってもよく、また凸状等の各種形状で構成してもよい。尚、この操作では配管２の内部で摩擦に起因する火花が発生することもあるが、既に先の洗浄用ピグ１１による油分が除去され、安全に作業を行うことができる。
【００２４】
また、上記作業の後、錆やバリ、堆積物等が完全に除去されたか、例えばファイバースコープを使用して入念にチェックする。勿論この時、錆やバリ、堆積物等が残っていれば再度上記錆落とし専用ピグ１６による作業を繰り返す。
【００２５】
上記配管２内の錆やバリ等を除去した後、配管２内を乾燥させる。この場合、例えば配管２の一端から送風を送り、後に行う配管内部のライニング施工の効率を上げる。
【００２６】
その後、ライニング用ピグを使用して配管２内部をライニングする。図６はこの処理を説明する図であり、球状のライニング用ピグ１９を配管２内部に通すことによって行う。具体的には、例えば樹脂としてビニルエステルやビスフェノール系樹脂２１を使用し、配管１の一端２ａから球状のライニング用ピグ１９を入れ、このピグ１９の後方から所定の気体圧２０を加える。この操作により、球状のライニング用ピグ１９が配管１の内周面に所定の隙間を介して矢印方向に移動し、配管２の内周面に、例えばビニルエステルやビスフェノール系樹脂２１のフレークライニングが行われる。
【００２７】
この作業も複数回行われる。すなわち、図６（ａ）〜（ｃ）に示すように外形が少しずつ異なる球状のライニング用ピグ１９ａ〜１９ｃを使用し、配管２の内周面にライニング層を形成する。尚、図６（ａ）〜（ｃ）の説明では３種類の外形の異なる球状のライニング用ピグ１９ａ〜１９ｃを使用するが、更に外形の異なる球状のライニング用ピグ１９を使用し、より均一なライニング作業を行ってもよい。
【００２８】
また、球状のライニング用ピグ１９の硬度も調整可能であり、例えば使用するビスフェノール系樹脂の種類や成分によって硬度や回数を設定することも可能であり、過去の経験やノウハウに基づいて使用するライニング用ピグ１９の選定を行い、より均一なライニング処理を行う。例えば、最後に使用するライニング用ピグ１９の外径と配管２の内径差を１ｍｍに設定すれば、配管１に厚さ１ｍｍのライニング施工が行われる。
【００２９】
その後、配管２内部の乾燥処理を行い、例えばファイバースコープを使用してライニング面の均一性やムラ、ピンホール等が無いか入念に確認する。さらに、所定の方法で気密検査を行い、漏洩が無いことを確認する。
【００３０】
以上のように、本例の油配管内部ライニング施工方法では、最初に配管２内の油分を除去し、更に配管２内の錆や溶接線バリ等を確実に除去した後、配管２の内周面に一定の厚さのライニング施工を行う。したがって、ライニング樹脂を配管２の内周面に確実に接着することができ、確実なライニング施工を行うことができる。
【符号の説明】
【００３１】
１・・・地下タンク
２・・・配管（注油管）
２ａ・・一端
２ｂ・・他端
３・・・給油管
４・・・通気管
５・・・液面計
６・・・注油口
７・・・ポンプ等の機器類
８、９・・バルブ
１０・・コンクリート
１１・・洗浄用ピグ
１３・・スケール
１４・・柔らかい素材
１５・・水圧
１６、１６ａ〜１６ｃ・・錆落とし専用ピグ
１７・・気体圧
１８、１８ａ〜１８ｃ・・硬い材料
１９、１９ａ〜１９ｃ・・ライニング用ピグ
２０・・気体圧
２１・・ビスフェノール系樹脂
【図１】
2018162811.tif 000003
【図２】
2018162811.tif 000004
【図３】
2018162811.tif 000005
【図４】
2018162811.tif 000006
【図５】
2018162811.tif 000007
【図６】
2018162811.tif 000008